(57)【要約】【課題】キャリアテープにかける張力を大きくしなくてもキャリアテープから通気フィルタを良好に剥離させることのできるフィルタ担持体を提供する。【解決手段】フィルタ担持体１は、所定方向に延びるキャリアテープ２と、キャリアテープ２に前記所定方向に並んだ状態で担持された複数の通気フィルタ３を備えている。キャリアテープ２は、粘着力により通気フィルタ３を担持している。このキャリアテープ２の粘着力は、キャリアテープ２が加熱されたときに略０まで低下する。【選択図】図１
2011161359.tif 000002
【特許請求の範囲】
【請求項１】
所定方向に延びるキャリアテープと、
前記キャリアテープに前記所定方向に並んだ状態で担持された複数の通気フィルタと、を備え、
前記キャリアテープは、粘着力により前記複数の通気フィルタを担持しており、前記粘着力は、前記キャリアテープが加熱されたときに略０まで低下する、フィルタ担持体。
【請求項２】
前記キャリアテープの常温での粘着力は、２．０〜８．０Ｎ／２０ｍｍの範囲内である、請求項１に記載のフィルタ担持体。
【請求項３】
前記キャリアテープの粘着力が略０になるときの温度は、９０〜１７０℃である、請求項１または２に記載のフィルタ担持体。
【請求項４】
前記通気フィルタのそれぞれは、樹脂多孔質膜を含む、請求項１〜３のいずれか一項に記載のフィルタ担持体。
【請求項５】
前記通気フィルタのそれぞれは、前記樹脂多孔質膜に積層された通気性支持材をさらに含む、請求項４に記載のフィルタ担持体。
【請求項６】
請求項１〜５のいずれか一項に記載のフィルタ担持体から前記通気フィルタを取り出して部品に貼り付けるための生産システムであって、
前記キャリアテープを折り返すためのナイフエッジ形状の剥離台を備え、前記剥離台の先端には、前記キャリアテープを加熱する加熱部が設けられている、生産システム。
【発明の詳細な説明】
【技術分野】
【０００１】
本発明は、キャリアテープ上に複数の通気フィルタを担持したフィルタ担持体、およびこのフィルタ担持体が好適に用いられる生産システムに関する。
【背景技術】
【０００２】
従来、例えば、自動車ＥＣＵ（Electrical Control Unit），モーター，ランプ，センサーなどの自動車電装部品、電動歯ブラシ，シェーバー，携帯電話などの家電製品、太陽電池などでは、電子部品や制御基板などを収容する筐体に、筐体内の圧力変動を緩和したり筐体内を換気したりする目的で開口が設けられ、その開口を通気フィルタで塞ぐことが行われている。通気フィルタは、筐体の内外での通気を確保しつつ筐体内への異物の侵入を防ぐものである。
【０００３】
このような通気フィルタは、例えば特許文献１の図３に示すように、筐体に直接貼り付けられてもよいし、特許文献１の図５に示すように、筐体に装着される支持体に貼り付けられてもよい。
【先行技術文献】
【特許文献】
【０００４】
【特許文献１】特開２００８−２３７９４９号公報
【発明の概要】
【発明が解決しようとする課題】
【０００５】
ところで、通気フィルタが貼り付けられた筐体または支持体を大量に生産するには、図５に示すような生産システム２００を構成することが考えられる。すなわち、キャリアテープ２０に通気フィルタ３０を担持させたフィルタ担持体１０を用意し、このフィルタ担持体１０を芯体５１に巻き回してリールを形成する。キャリアテープ２０は、ナイフエッジ形状の剥離台５２に沿って走行した後に巻き取りロール５３に巻き取られるようになっている。また、キャリアテープ２０には、テンションローラ５４によって適度な張力がかけられる。そして、巻き取りロール５３が回転させられると、リールからフィルタ担持体１０が引き出されるとともに、剥離台５２の先端で通気フィルタ３０がキャリアテープ２０から剥離される。
【０００６】
一方、筐体または支持体である部品（開口体）７は載置台６３に載置される。キャリアテープ２０から一部が剥離した通気フィルタ３０は、吸着ノズル６１によってピックアップされた後に部品７上に搬送される。その後、通気フィルタ３０は、例えば超音波溶着機６２によって部品７に貼り付けられる。
【０００７】
ところが、図５に示すような生産システム２００では、通気フィルタ３０として剛性の小さいものを用いた場合には、通気フィルタ３０がキャリアテープ２０から剥離され難くなり、ピックアップ不良が発生する可能性が高くなる。具体的には、通気フィルタ３０が剥離台５２の先端でキャリアテープ２０に追従して折り返されてしまう現象が発生する。これを防止するためには、キャリアテープ２０にかける張力を大きくすることが考えられるが、このような張力制御を可能とするにはシステム構成が複雑になる。また、キャリアテープ２０にかける張力を大きくしすぎると、キャリアテープ２０に担持された通気フィルタ３０が変形することもある。
【０００８】
本発明は、このような事情に鑑み、キャリアテープにかける張力を大きくしなくてもキャリアテープから通気フィルタを良好に剥離させることのできるフィルタ担持体、およびこのフィルタ担持体が好適に用いられる生産システムを提供することを目的とする。
【課題を解決するための手段】
【０００９】
本発明の発明者は、前記目的を達成するために鋭意研究を重ねた結果、キャリアテープとして加熱により粘着力が略０まで低下する熱剥離テープを用い、この熱剥離テープを剥離台の先端で加熱することによって、キャリアテープの通気フィルタ担持力を一時的に低減させて剥離台による剥離作用を向上させることを思い付いた。本発明は、このような観点からなされたものである。
【００１０】
すなわち、本発明は、所定方向に延びるキャリアテープと、前記キャリアテープに前記所定方向に並んだ状態で担持された複数の通気フィルタと、を備え、前記キャリアテープは、粘着力により前記複数の通気フィルタを担持しており、前記粘着力は、前記キャリアテープが加熱されたときに略０まで低下する、フィルタ担持体を提供する。
【００１１】
ここで、粘着力とは、図４に示すように、キャリアテープの粘着面をステンレス板に接合し、そのキャリアテープを１８０°折り返した状態で引っ張り試験機を用いて３００ｍｍ／分の速度で引っ張って引き剥がしたときの平均の引っ張り力をいう。また、粘着力の単位は、測定に用いたキャリアテープ試験片の幅に依存し、例えば２０ｍｍ幅のキャリアテープ試験片を用いて粘着力の測定を行ったときは、Ｎ／２０ｍｍとなる。
【００１２】
さらに、「粘着力が略０まで低下する」とは、キャリアテープが加熱されたときの粘着力が常温での粘着力の５％以下になることをいう。
【００１３】
また、本発明は、上記のフィルタ担持体から前記通気フィルタを取り出して部品に貼り付けるための生産システムであって、前記キャリアテープを折り返すためのナイフエッジ形状の剥離台を備え、前記剥離台の先端には、前記キャリアテープを加熱する加熱部が設けられている、生産システムを提供する。
【発明の効果】
【００１４】
上記のフィルタ担持体では、キャリアテープを加熱すれば、キャリアテープにかける張力を大きくしなくてもキャリアテープから通気フィルタを良好に剥離させることができる。
【００１５】
また、上記の生産システムでは、上記のフィルタ担持体におけるキャリアテープが剥離台の先端で加熱されるので、キャリアテープの通気フィルタ担持力を一時的に低減させて剥離台による剥離作用を向上させることができる。
【図面の簡単な説明】
【００１６】
【図１】（ａ）および（ｂ）はそれぞれ本発明の一実施形態に係るフィルタ担持体の断面図である。
【図２】図１（ａ）または（ｂ）に示すフィルタ担持体が好適に用いられる生産システムの概略構成図である。
【図３】剥離試験方法を示す説明図である。
【図４】キャリアテープの粘着力を測定する方法を示す説明図である。
【図５】従来の生産システムの概略構成図である。
【発明を実施するための形態】
【００１７】
以下、添付の図面を参照しつつ本発明の実施形態について説明する。図１（ａ）および（ｂ）は、それぞれ本発明の一実施形態に係るフィルタ担持体１を示し、図２は、フィルタ担持体１が好適に用いられる生産システム１００を示す。
【００１８】
図２に示す生産システム１００は、フィルタ担持体１から通気フィルタ３を取り出して部品７に貼り付けるためのものであり、課題の欄で説明した図５に示す生産システム２００と略同様の構成を有している。このため、生産システム１００において生産システム２００と同一構成部分には同一符号を付し、その説明を省略する。
【００１９】
生産システム１００が生産システム２００と異なる点は、キャリアテープ２を折り返すためのナイフエッジ形状の剥離台５２の先端に、キャリアテープ２を加熱する加熱部５２ａが設けられている点である。加熱部５２ａは、自身の温度が１００〜１５０℃程度まで上昇するものが好ましい。このような加熱部５２ａとしては、例えば電気ヒータを用いることができる。なお、生産システム１００には、加熱部５２ａの温度を検出するための温度センサ（例えば熱電対）が設けられていることが好ましい。
【００２０】
図２に示すように、フィルタ担持体１は、所定方向に延びるキャリアテープ２と、このキャリアテープ２に担持された複数の通気フィルタ３とを備えている。以下、本明細書では、説明の便宜のために、前記所定方向、すなわちキャリアテープ２の長手方向をＸ方向といい、特にその一方側（図２においてキャリアテープ２の進行方向となる側）を＋Ｘ方向、反対側を−Ｘ方向という。
【００２１】
フィルタ担持体１は、図２に示すようにリールとされていることが好ましい。このようなリールを形成するには、キャリアテープ２の−Ｘ方向の端部を芯体５１に固定した上で、フィルタ担持体１を芯体５１に巻き回せばよい。すなわち、＋Ｘ方向は、フィルタ担持体１がリールから引き出される方向でもある。
【００２２】
通気フィルタ３は、Ｘ方向に並んだ状態でキャリアテープ２に担持されている。通気フィルタ３は、直線上に一列に並んでいることが好ましいが、例えば千鳥状に並んでいてもよい。
【００２３】
キャリアテープ２は、通気フィルタ３を担持する側の面に粘着力を有しており、その粘着力により通気フィルタ３を担持する。このキャリアテープ２の粘着力は、キャリアテープ２が加熱されたときに略０まで低下する。
【００２４】
このようなキャリアテープ２としては、高温となったときに発泡する粘着剤を基材に塗布したものを用いることができる（図１（ａ）参照）。高温となったときに発泡する粘着剤としては、天然ゴムや合成ゴムをベースとしたゴム系粘着剤、または、アクリル酸やアクリル酸エステルなどのアクリル系モノマーを重合・架橋などしたアクリル系粘着剤に、熱膨張性マイクロカプセル（例えば、松本油脂製薬社製のマツモトマイクロスフェアー（登録商標）Ｆシリーズ）を混合したものを用いることができる。また、基材としては、ポリエステル、ポリエチレン、ポリプロピレン、ポリイミドなどからなる樹脂フィルムを用いることができる。例えば、キャリアテープ２の具体例としては、日東電工社製リバアルファ（片面粘着タイプ）が挙げられる。
【００２５】
あるいは、キャリアテープ２としては、図１（ｂ）に示すように、例えば日東電工社製リバアルファ（両面粘着タイプ）を環状に加工した両面テープ４を基材に貼り付けたものを用いることも可能である。日東電工社製リバアルファ（両面粘着タイプ）では、高温となったときに一方の面の粘着力は略０になるが、他方の面の粘着力はそれほど低下しない。そのため、他方の面が基材に接合され、高温となったときに粘着力が略０になる一方の面が通気フィルタ３に接合される。
【００２６】
キャリアテープ２としては、常温（例えば、２５℃）での粘着力が２．０〜８．０Ｎ／２０ｍｍの範囲内にあるものを用いることが好ましい。また、キャリアテープ２の粘着力が略０になるときの温度は、９０〜１７０℃であることが好ましい。
【００２７】
また、キャリアテープ２の厚みは、全体として０．０１〜０．１ｍｍが好ましく、０．０２〜０．０８ｍｍがより好ましい。
【００２８】
各通気フィルタ３は、気体の透過を許容するものであれば、構造や材料は特に限定されない。通気フィルタ３としては、樹脂多孔質膜を含むものを好適に用いることができる。樹脂多孔質膜としては、公知の延伸法、抽出法によって製造することができるフッ素樹脂多孔質膜やポリオレフィン多孔質膜などを用いることができる。フッ素樹脂としては、ＰＴＥＦ（ポリテトラフルオロエチレン）、ポリクロロトリフルオロエチレン、テトラフルオロエチレン−ヘキサフルオロプロピレン共重合体、テトラフルオロエチレン−パーフルオロアルキルビニルエーテル共重合体、テトラフルオロエチレン−エチレン共重合体などが挙げられる。ポリオレフィンを構成するモノマーとしては、エチレン、プロピレン、４−メチルペンテン−１，１ブテンなどが挙げられ、これらのモノマーを単体で重合した、または共重合して得たポリオレフィンを使用することができる。また、ポリアクリロニトリル、ナイロン、ポリ乳酸を用いたナノファイバーフィルム多孔体などを用いることもできる。中でも、小面積で通気性が確保でき、筐体内への水や塵の侵入を阻止する機能の高いＰＴＦＥ多孔質膜が好ましい。例えば、通気度がガーレー値で０．１〜５００ｓｅｃ／１００ｍＬ、耐水圧が１．０ｋＰａ以上、単体の厚みが１μｍ〜５ｍｍのＰＴＦＥ多孔質膜を使用することができる。
【００２９】
また、樹脂多孔質膜には、撥液処理を施してもよい。撥液処理は、樹脂多孔質膜に撥液剤を塗布し、乾燥後、キュアすることにより行うことができる。撥液剤は、樹脂多孔質膜よりも低い表面張力の被膜を形成できればよく、例えば、パーフルオロアルキル基を有する高分子を含む撥液剤が好適である。撥液剤の塗布は、浸漬、スプレーなどで行うことができる。
【００３０】
樹脂多孔質膜には、片面または両面に通気性支持材が積層されていてもよい。このような通気性支持材を設けることにより、高強度の通気フィルタ３とすることができる。通気性支持材は、樹脂多孔質膜よりも通気性に優れたものであることが好ましい。具体的に、通気性支持材としては、織布、不織布、ネット、メッシュなどを用いることができ、その材質としては、例えばポリエステル、ポリエチレン、アラミド樹脂などが挙げられる。
【００３１】
樹脂多孔質膜と通気性支持材とは、熱溶着、接着剤による接着など通常の方法で接合される。樹脂多孔質膜と通気性支持材との接合は部分的に行われ、その接合部分の面積は全面積の５〜２０％であることが好ましい。接合部分の面積が全面積の５％未満であると、樹脂多孔質膜と通気性支持材が剥がれ易くなり、２０％を超えると、耐水圧が低くなるからである。また、接合部分は、全面積に対して均一に分散していることが好ましい。
【００３２】
各通気フィルタ３の厚みは、０．０２〜１ｍｍであることが好ましい。通気フィルタ３の厚みが０．０２ｍｍ未満であると、コシがなく、通気フィルタ３を取り扱う際の作業性が悪くなり、１ｍｍを超えると、フィルタ担持体１の凹凸が大きくなってリール形状にするのが難しくなるからである。より好ましい通気フィルタ３の厚みは、０．０５〜０．３ｍｍである。
【００３３】
各通気フィルタ３の平面視における形状は特に限定されるものではなく、例えば円形状または楕円状であってもよいし、四角形状や六角形状などの多角形状であってもよい。
【００３４】
以上説明した本実施形態のフィルタ担持体１では、キャリアテープ２を加熱すれば、キャリアテープ２にかける張力を大きくしなくてもキャリアテープ２から通気フィルタ３を良好に剥離させることができる。
【００３５】
また、図２に示す生産システム１００では、加熱部５２ａによりキャリアテープ２が剥離台５２の先端で加熱されるので、キャリアテープ２の通気フィルタ担持力を一時的に低減させて剥離台５２による剥離作用を向上させることができる。
【実施例】
【００３６】
以下、実施例を挙げて本発明を詳細に説明するが、本発明は、これら実施例に何ら制限されるものではない。
【００３７】
（実施例１）
通気フィルタ作製用のフィルムとして、厚み０．２ｍｍの日東電工社製テミッシュ（厚み０．０８ｍｍのＰＴＦＥ多孔質膜にＰＥＴ不織布を積層したもの）を用意し、これを直径１０ｍｍの円形状にカットして、通気フィルタを作製した。
【００３８】
日東電工社製リバアルファＮｏ．３１９８ＬＳ（粘着力が略０になるときの温度：９０℃）を用い、これを幅１４ｍｍの帯状に加工してキャリアテープを作成した。このキャリアテープに通気フィルタを担持させて、フィルタ担持体を得た。
【００３９】
なお、図４に示す方法で常温でのキャリアテープの粘着力測定したところ、２．５Ｎ／２０ｍｍであった。
【００４０】
（実施例２）
日東電工社製リバアルファＮｏ．３１９８ＬＳの代わりに日東電工社製リバアルファＮｏ．３１９５ＭＳ（粘着力が略０になるときの温度：１２０℃）を用いた以外は実施例１と同様にしてフィルタ担持体を得た（実施例２）。
【００４１】
なお、図４に示す方法で常温でのキャリアテープの粘着力測定したところ、３．７Ｎ／２０ｍｍであった。
【００４２】
（実施例３）
日東電工社製リバアルファＮｏ．３１９８ＬＳの代わりに日東電工社製リバアルファＮｏ．３１９３ＭＳ（粘着力が略０になるときの温度：１２０℃）を用いた以外は実施例１と同様にしてフィルタ担持体を得た（実施例２）。
【００４３】
なお、図４に示す方法で常温でのキャリアテープの粘着力測定したところ、７．３Ｎ／２０ｍｍであった。
【００４４】
（比較例１）
厚み０．１ｍｍのポリエステルフィルムにアクリル粘着剤を塗布してキャリアテープを作製した以外は実施例１と同様にしてフィルタ担持体を得た。
【００４５】
なお、図４に示す方法で常温でのキャリアテープの粘着力測定したところ、２．５Ｎ／２０ｍｍであった。
【００４６】
（比較例２）
アクリル粘着剤の種類を変更した以外は比較例１と同様にしてフィルタ担持体を得た。
【００４７】
なお、図４に示す方法で常温でのキャリアテープの粘着力測定したところ、３．７Ｎ／２０ｍｍであった。
【００４８】
（剥離試験）
実施例および比較例のフィルタ担持体を、図３に示す剥離台の先端から９０度真下に一定の張力で引っ張って走行させた。剥離台の角度は３０度とし、その先端は半径０．３ｍｍの曲面とした。また、剥離台の先端に設けられた加熱部の温度を実施例および比較例２では１００℃または１５０℃に、比較例１では２５℃および１００℃に設定した。上記の走行を張力を変えて行い、通気フィルタがキャリアテープから剥離可能な張力を測定した。その結果および設定した加熱部温度を表１に示す。
【００４９】
【表１】
2011161359.tif 000003
【００５０】
表１の比較例１の欄から分かるように、通常のアクリル粘着剤で構成されたキャリアテープを用いた場合には、常温では通気フィルタを剥離させるのに１．５２Ｎ以上の張力を要し、加熱すると剥離可能張力が上昇した。また、実施例２では、剥離可能張力が３．０２Ｎであった。これに対し、実施例１〜３では、剥離可能張力が０．６３Ｎ以下と小さく抑えられた。
【産業上の利用可能性】
【００５１】
本発明のフィルタ担持体における通気フィルタは、自動車電装部品、家電製品、太陽電池の他にも、例えば外灯などの屋外灯や電車等のランプにも使用可能である。
【符号の説明】
【００５２】
１    フィルタ担持体
２    キャリアテープ
３    通気フィルタ
１００  生産システム
【図１】
2011161359.tif 000004
【図２】
2011161359.tif 000005
【図３】
2011161359.tif 000006
【図４】
2011161359.tif 000007
【図５】
2011161359.tif 000008